(57)【要約】  本発明は、２〜５の炭素原子を有するアルカンの脱水素によりオレフィンを製造するための触媒、及び前記の触媒を用いるオレフィンを製造するための方法に関し、前記の触媒は、１２０より大きなシリカ対アルミナ（ＳｉＯ２／Ａｌ２Ｏ３）比と０．３〜５質量％の範囲のＸ族金属（１又は複数）を有する階層型ゼオライトナノシートを含む。本発明の触媒は、前駆体の生成物への転化及び高いオレフィン選択率をもたらす。
2021501679.tif 000002
【特許請求の範囲】
【請求項１】
２〜５個の炭素原子を有するアルカンの脱水素によってオレフィンを製造するための触媒であって、１２０より大きなシリカ対アルミナ（ＳｉＯ２／Ａｌ２Ｏ３）比及び０．３〜５質量％の範囲のＸ族金属（１又は複数）を有する階層型ゼオライトナノシートを含む触媒。
【請求項２】
前記階層型ゼオライトナノシートが、０．４〜０．６ｎｍの範囲の細孔直径を有するミクロ細孔、２〜５０ｎｍの範囲の細孔直径を有するメソ細孔、及び５０ｎｍより大きな細孔直径を有するマクロ細孔を含み、ここで、メソ細孔及びマクロ細孔が、総細孔体積に対して６０％以上であることを特徴とする、請求項１に記載の触媒。
【請求項３】
０．４〜０．６ｎｍの範囲の細孔直径を有するミクロ細孔、２０〜４０ｎｍの範囲の細孔直径を有するメソ細孔、及び５０ｎｍより大きな細孔直径を有するマクロ細孔を含み、ここで、メソ細孔及びマクロ細孔が、総細孔体積に対して７５％以上であることを特徴とする、請求項２に記載の触媒。
【請求項４】
Ｘ族金属（１又は複数）が、白金、パラジウム、及びニッケルから選択される、請求項１に記載の触媒。
【請求項５】
Ｘ族金属が白金である、請求項４に記載の触媒。
【請求項６】
アルミナに対するシリカのモル比が３００より大きい、請求項１に記載の触媒。
【請求項７】
ゼオライトがシリカライトである、請求項１に記載の触媒。
【請求項８】
触媒が０．５〜２質量％のＸ族金属（１又は複数）を含む、請求項１、４、及び５のいずれか一項に記載の触媒。
【請求項９】
以下の工程：
（ａ）ゼオライトを調製するための化合物及びソフトテンプレートを含む溶液を調製する工程；
（ｂ）工程（ａ）で得られた混合物に、所定の時間及び温度で水熱プロセスを施して、前記混合物を階層型ゼオライトへと形成させる工程；及び
（ｃ）工程（ｂ）で得られた階層型ゼオライトをＸ族金属（１又は複数）塩の溶液に接触させる工程
によって調製され、
ここで、工程（ａ）におけるソフトテンプレートは第四級ホスホニウム塩であり、工程（ｃ）におけるＸ族の金属（１又は複数）塩は、ゼオライトに対して０．３〜５質量％のＸ族の金属（１又は複数）を含む、
請求項１に記載の触媒。
【請求項１０】
ゼオライトを調製するための化合物が、アルミニウムイソプロポキシド、アルミン酸ナトリウム、及び硫酸アルミニウムから選択されるアルミナと、オルトケイ酸テトラエチル、ケイ酸ナトリウム、又はシリカゲルから選択されるシリカ化合物との混合物である、請求項９に記載の触媒。
【請求項１１】
ゼオライトを調製するための化合物が、オルトケイ酸テトラエチル、ケイ酸ナトリウム、又はシリカゲルから選択されるシリカ化合物である、請求項９に記載の触媒。
【請求項１２】
第四級ホスホニウム塩が、テトラブチルホスホニウムヒドロキシド及びトリブチルヘキサデシルホスホニウムブロミドから選択されるテトラアルキルホスホニウム塩である、請求項９に記載の触媒。
【請求項１３】
第四級ホスホニウム塩がテトラブチルホスホニウムヒドロキシドである、請求項１２に記載の触媒。
【請求項１４】
工程（ｂ）が１３０〜１８０℃の範囲の温度で行われる、請求項９に記載の触媒。
【請求項１５】
工程（ｃ）が、ゼオライトに対して、０．５〜２質量％の割合のＸ族金属（１又は複数）を含む、請求項９に記載の触媒。
【請求項１６】
Ｘ族金属の塩（１又は複数）が、白金塩、パラジウム塩、及びニッケル塩から選択される、請求項９に記載の触媒。
【請求項１７】
Ｘ族金属塩（１又は複数）が、塩化白金酸、硝酸テトラアンミン白金、硝酸パラジウム、塩化パラジウム、塩化ニッケル、硝酸ニッケル、及び硫酸ニッケルから選択される、請求項１５に記載の触媒。
【請求項１８】
Ｘ族金属塩が、硝酸テトラアンミン白金又は塩化白金酸である、請求項１７に記載の触媒。
【請求項１９】
工程（ｃ）が含浸により行われる、請求項９又は１５に記載の触媒。
【請求項２０】
請求項１〜１９のいずれか一項に記載の触媒を用いる、アルカンの脱水素によるオレフィンの製造方法。
【請求項２１】
４５０〜５５０℃の範囲の温度で実施され、アルカンがプロパン及びペンタンから選択される、請求項２０に記載の製造方法。
【発明の詳細な説明】
【技術分野】
【０００１】
本発明はアルカンの脱水素によりオレフィンを製造するための触媒、及び前記の触媒を使用するオレフィンの製造方法に関する。
【０００２】
本発明は、２〜５個の炭素原子を有するアルカンの脱水素によりオレフィンを製造するための触媒及びその触媒を使用してオレフィンを製造する方法に関し、前記の触媒は、１２０より大きなシリカ対アルミナ（ＳｉＯ２／Ａｌ２Ｏ３）比、及び０．３〜５質量％の範囲のＸ族金属（１又は複数）を有する、階層型ゼオライトナノシート（hierarchical zeolite nanosheet）を含む。
【背景技術】
【０００３】
プロピレンなどのオレフィンはいくつかの方法、例えば、ブタン及びエタンのメタセシス、メタノールのオレフィンへの変換反応、並びに炭化水素化合物の分解によって調製できることはよく知られている。しかしながら、アルカンの脱水素によるオレフィンの製造プロセスが、複雑でないプロセス及びコスト競争力によって広く使用されてきた。
【０００４】
これまで、CB&I LummusのCatofin process（商標）（国際公開第1995/023123号及び米国特許第5315056号明細書）など、プロパンの脱水素化によるプロピレンの製造技術についての報告がある。そのようなプロセス技術は、平行固定床反応器中で、担体上のクロム金属含有アルミナ触媒を使用している。さらに、UOPのOleflex process（商標）は、特許文献である米国特許第8563793号明細書に開示されているとおり、流動床反応器中で、担体上の白金金属及びスズを含むアルミナ触媒を利用している。
【０００５】
上述した技術とは別に、UHDEのSTAR（Steam Active Reforming）process（商標）（米国特許第4926005号明細書）について開示されており、このプロセスは、固定床反応器中で、白金金属とスズを含み、バインダーとしてアルミン酸カルシウム又はアルミン酸マグネシウムを含む、アルミン酸亜鉛を使用する。しかし、クロム金属は重金属に分類され、環境毒性が、産業に適用されるうえで制限をもたらしている。したがって、オレフィン製造においてアルカンの脱水素に効率的であるように、他の金属、特に白金金属及びスズを含む触媒を開発するための継続的な試みがある。
【０００６】
しかしながら、プロピレン選択率における制限、及び触媒の迅速な分解が発見されている。これは、脱水素に対する低い反応性を有する金属焼結が、望ましくない反応、例えば、クラッキング反応及びコークスの形成を引き起こしうるからである。さらに、触媒担体としてのアルミナの使用は、望ましくない反応並びに副生成物、例えば、メタン及びエタンをもたらす。
【０００７】
上記のすべての理由からゼオライトを貴金属の担体として適用する試みがなされてきており、なぜなら、ゼオライトはいくつかの優れた特性、例えば、化学的安定性及び熱安定性並びに形状選択性を有しているからである。その結果、ゼオライトは石油及び石油化学産業において触媒として広く使用されてきた。それにもかかわらず、従来のゼオライトは、物質移動の制限及びゼオライト構造中の非常に小さな細孔（オングストローム単位）が原因で、クラッキング反応と速い分解を促進するその酸性度などのいくつかの制限を有している。これは、前駆体が触媒部位で反応するのを妨げる臨界物質移動条件を引き起こし、ゼオライトの細孔を詰まらせるコークスの蓄積による触媒の分解を促進する。さらに、従来のゼオライトは、貴金属の担体として適用された場合に、それらの貴金属の反応性を遅くする可能性がある大きなゼオライト結晶であり、したがって、触媒効率を低下させる。
【０００８】
Liu Huiら（China Petroleum Processing and Petrochemical Technology，2013，15，54-62）は、触媒の効率に対する金属の含浸の影響を研究することによって、プロパンの脱水素化のための、白金金属、スズ、及びナトリウムを含むZSM-5ゼオライト触媒（PtSnNa/ZSM-5）を開示した。前記の触媒は、生成物への前駆体の転化率をあまり高くしないことがわかった。
【０００９】
米国特許第5516961号明細書は、軽質パラフィン炭化水素の脱水素化、特にブタンからブテンへの転化のための触媒を開示しており、前記の触媒は、約１対５の範囲のアルカリ金属対アルミニウムのモル比でのアルカリ金属及び白金によって改良された中間的細孔を有するZSM-5ゼオライトを含む。しかし、前記の触媒は、ブテンの選択率及び前駆体から生成物への転化率はそれほど高くないことがわかった。
【００１０】
米国特許出願公開第2012/0083641号は、プロパンのプロピレンへの酸化的脱水素化の触媒を開示しており、前記の触媒は、バナジウム、アルミニウム、及びニッケルによって改良されたMCM-41ゼオライトを含む。しかしながら、前記触媒は、それほど高くないプロピレン選択率及びそれほど高くない前駆体の生成物への転化率をもたらすことが発見された。
【先行技術文献】
【特許文献】
【００１１】
【特許文献１】国際公開第１９９５／０２３１２３号
【特許文献２】米国特許第５３１５０５６号明細書
【特許文献３】米国特許第８５６３７９３号明細書
【特許文献４】米国特許第４９２６００５号明細書
【特許文献５】米国特許第５５１６９６１号明細書
【特許文献６】米国特許出願公開第２０１２／００８３６４１号明細書
【非特許文献】
【００１２】
【非特許文献１】Liu Huiら, China Petroleum Processing and Petrochemical Technology，2013，15，54-62
【発明の概要】
【発明が解決しようとする課題】
【００１３】
上記の理由から、本発明は、前駆体の生成物への高い転化パーセント割合と高いオレフィン選択率をもたらすため、アルカンの脱水素化によるオレフィン製造において、その適用に適するようにゼオライト構造を改良するために、Ｘ族金属（１又は複数）を含む階層型ゼオライトナノシートを調製することを目的とする。
【図面の簡単な説明】
【００１４】
【図１】図１ａ）及びｂ）は、それぞれ、本発明２によるサンプルの走査型電子顕微鏡写真及び透過型電子顕微鏡写真を示す。  図１ｃ）とｄ）は、それぞれ比較サンプルＢの走査型電子顕微鏡写真及び透過型電子顕微鏡写真を示している。
【図２】図２は、アンモニア温度プログラム脱着技術を使用した、本発明２によるサンプル及び比較サンプルＢの酸性度特性を示す。
【図３】図３は、プロパンの脱水素化についての、本発明によるゼオライトサンプル及び比較サンプルのパーセント転化率を示す。
【図４】図４は、プロパンの脱水素化についての、本発明によるゼオライトサンプル及び比較サンプルのパーセント生成物選択率を示す。
【図５】図５は、ペンタンの脱水素化についての、本発明によるゼオライトサンプル及び比較サンプルのパーセント転化率を示す。
【図６】図６は、ペンタンの脱水素化についての、本発明によるゼオライトサンプル及び比較サンプルのパーセント生成物選択率を示す。
【発明を実施するための形態】
【００１５】
本発明は、アルカンの脱水素によってオレフィンを製造するための触媒、及び前記の触媒を用いてオレフィンを製造する方法に関し、これらを以下の実施態様に従って説明する。
【００１６】
本明細書に示される任意の態様は、別段の記載のない限り、本発明の他の態様へのその適用を含むことを意味する。
【００１７】
本明細書で使用される技術用語または科学用語は、別段の記載のない限り、当業者による定義を有する。
【００１８】
ここで命名されている道具、装置、方法、又は化学物質は、それらが本発明においてだけの特定の道具、装置、方法、又は化学物質であるという別段の記載のない限り、当業者によって一般的に使用されている道具、装置、方法、又は化学物質を意味する。
【００１９】
特許請求の範囲又は明細書において「含む」という文言を伴う単数名詞又は単数の代名詞は、「１」を意味し、また、「１以上」、「少なくとも１」、及び「１又は１より多」を含む。
【００２０】
本願において開示され、特許請求の範囲に記載された全ての組成物及び／又は方法は、特許請求の範囲に具体的には記載されていないけれども、当業者によって本発明と同様の結果をもたらし、有用性の目的を伴って得られる、本発明から大きく異なるという試験結果のない全ての活動、実施行為、変更、又は調整による実施態様を含む。したがって、当業者によって明らかにわかる全ての小さな変更又は調整を含む、本発明の実施態様に対する置換可能又は類似の対象は、付属の特許請求の範囲に示されている発明の思想、範囲、及び概念の中にあるものと解釈されるべきである。
【００２１】
本出願全体を通して、「約」という用語は、ここに出現又は示された全ての数が、装置、方法、又はその装置又は方法を使用する者の誤差によって変動又は逸脱しうることを意味する。
【００２２】
以下において、本発明の範囲を限定するいかなる目的なしに、本発明の実施形態を示す。
【００２３】
本発明は、２〜５個の炭素原子を有するアルカンの脱水素によってオレフィンを製造するための触媒に関し、触媒は、１２０より大きなシリカ対アルミナ（ＳｉＯ２／Ａｌ２Ｏ３）比及び０．３〜５質量％の範囲のＸ族金属（１又は複数）を有する階層型ゼオライトナノシートを含む。
【００２４】
一実施形態では、階層型ゼオライトナノシートは、０．４〜０．６ｎｍの範囲の細孔直径（pore diameter）を有するミクロ細孔、２〜５０ｎｍの範囲の細孔直径を有するメソ細孔、及び５０ｎｍより大きな細孔直径を有するマクロ細孔を含み、ここで、メソ細孔及びマクロ細孔が、総細孔体積に対して６０％以上であることを特徴とする。
【００２５】
好ましくは、ミクロ細孔は０．４〜０．６ｎｍの範囲の孔径を有し、メソ細孔は２０〜４０ｎｍの範囲の細孔直径を有し、かつマクロ細孔は５０ｎｍより大きな細孔直径を有し、ここで、ミクロ細孔及びマクロ細孔は、総細孔体積に対して７５％以上であることを特徴とする。
【００２６】
一実施形態では、Ｘ族金属（１又は複数）は、白金、パラジウム、及びニッケルから選択され、好ましくは白金である。
【００２７】
好ましくは、本発明による触媒は、３００より大きな、シリカ対アルミナ（アルミナに対するシリカ）のモル比を有し、約０．５〜２質量％の範囲でＸ族金属を有する階層型ゼオライトナノシートを含む。
【００２８】
最も好ましくは、ゼオライトはシリカライトである。
【００２９】
一実施形態では、本発明による触媒は、以下の工程：
（ａ）ゼオライトを調製するための化合物及びソフトテンプレート（soft template）を含む溶液を調製する工程；
（ｂ）工程（ａ）で得られた混合物に、所定の時間及び温度で水熱プロセスを施して、前記混合物を階層型ゼオライトへと形成させる工程；及び
（ｃ）工程（ｂ）で得られた階層型ゼオライトをＸ族金属（１又は複数）塩の溶液に接触させる工程
によって調製することができ、
ここで、工程（ａ）におけるソフトテンプレートは第四級ホスホニウム塩であり、工程（ｃ）におけるＸ族の金属（１又は複数）塩は、ゼオライトに対して０．３〜５質量％のＸ族の金属（１又は複数）を含む。
【００３０】
一実施形態では、第四級ホスホニウム塩は、テトラブチルホスホニウムヒドロキシド及びトリブチルヘキサデシルホスホニウムブロミドから選択されるテトラアルキルホスホニウム塩であり、好ましくはテトラブチルホスホニウムヒドロキシドである。
【００３１】
一実施形態では、ゼオライトを調製するための化合物は、アルミニウムイソプロポキシド、アルミン酸ナトリウム、及び硫酸アルミニウムから選択されるアルミナと、オルトケイ酸テトラエチル、ケイ酸ナトリウム、又はシリカゲルから選択されるシリカ化合物との混合物である。
【００３２】
好ましくは、ゼオライトを調製するための化合物は、オルトケイ酸テトラエチル、ケイ酸ナトリウム、又はシリカゲルから選択されるシリカ化合物であり、最も好ましくはオルトケイ酸テトラエチルである。
【００３３】
一実施形態では、工程（ｂ）は、１３０〜１８０℃の範囲の温度で行われる。
【００３４】
１つの実施形態において、工程（ｃ）は、ゼオライトに対して、０．５〜２質量％の割合のＸ族金属（１又は複数）を含む。
【００３５】
一実施形態では、Ｘ族金属の塩（１又は複数）は、白金塩、パラジウム塩、又はニッケル塩から選択される。
【００３６】
一実施形態では、Ｘ族金属塩（１又は複数）は、塩化白金酸、硝酸テトラアンミン白金、硝酸パラジウム、塩化パラジウム、塩化ニッケル、硝酸ニッケル、及び硫酸ニッケルから選択され、好ましくは硝酸テトラアンミン白金又は塩化白金酸である。
【００３７】
１つの実施形態において、工程（ｃ）は、含浸により行うことができる。
【００３８】
一実施形態では、前記触媒の調製方法は、か焼工程（焼成工程）をさらに含むことができる。
【００３９】
乾燥は、オーブンを用いる一般的な乾燥方法、真空乾燥、撹拌乾燥、回転蒸発乾燥によって行うことができる。
【００４０】
か焼は、大気条件下で約１〜１０時間、約４００〜８００℃の範囲の温度で、好ましくは約４〜６時間、約５００〜６００℃の範囲の温度で行うことができる。
【００４１】
別の実施形態では、本発明は、本発明による触媒を、２〜５個の炭素原子を有するアルカンの脱水素化に供して、オレフィンを製造することに関する。好ましくは、アルカンは、プロパン又はペンタン、最も好ましくはプロパンである。
【００４２】
一実施形態では、反応のために適した条件で、２〜５個の炭素原子を有するアルカンの供給ラインを本発明による触媒と接触させる脱水素化プロセスを行うことができ、それは固定床システム、移動床システム、流動床システム、又はバッチシステムにおいて操作することができる。
【００４３】
脱水素化は、約４００〜６５０℃の範囲、好ましくは約４５０〜５５０℃の範囲の温度で、大気圧下の圧力〜約３０００ＫＰａの圧力で、好ましくは約１００〜５００ＫＰａの範囲で、そして最も好ましくは大気圧で実施することができる。
【００４４】
脱水素化におけるアルカン供給ラインの重量空間速度（ＷＨＳＶ）は、約１〜３０時間−１の範囲、好ましくは約３〜１０時間−１の範囲である。
【００４５】
一般に、いずれの当業者も、脱水素化条件を調整して、供給ライン、触媒、及び反応器システムのタイプ及び構成に適するようにすることができる。
【００４６】
以下の例は、本発明の実施形態を説明するためだけのものであり、本発明の範囲を決して限定するためのものではない。
【実施例】
【００４７】
触媒の調製
本発明による触媒は、以下の方法により調製される。
アルミニウムイソプロポキシド、テトラエチルオルトシリケートを含む溶液を、シリカ対アルミナの決定したモル比で調製した。テトラブチルホスホニウムヒドロキシド（水酸化テトラブチルホスホニウム）をゼオライトのためのテンプレートとして用いた。次に、得られた混合物を、約１３０〜１８０℃の温度にて約２〜４日間、水熱処理して、前記の混合物を階層型ゼオライトに変換した。
【００４８】
次に、得られた階層型ゼオライトを、洗浄液のｐＨが９未満になるまで脱イオン水で洗浄した。得られた物質を約１００〜１２０℃にて約１２〜２４時間乾燥させた。か焼（焼成）は、約５００〜６５０℃にて約８〜１２時間、テンプレートを除去するために行った。白色粉末の階層型ゼオライトが得られた。
【００４９】
得られたゼオライトを、上記プロセスによって得られたゼオライト約１ｇに約２０ｍＬの白金溶液を添加して含浸させることによって白金塩溶液と接触させ、ここで、ゼオライトに対する白金の割合は約１質量％だった。得られた混合物を約６〜１２時間撹拌し、ロータリーエバポレーターで乾燥させ、約５５０℃の温度にて約５〜１０時間か焼した。
【００５０】
比較サンプルCat A（ZSM5-con-120）
Hensenら（Catalysis Today, 2011, 168, 96-111）によって開示された方法に従って合成された、アルミナに対するシリカのモル比が約１２０で得られたZSM-5ゼオライトを、上述した方法によって白金塩溶液と接触させた。
【００５１】
比較サンプルCat B（Silicalite-con）
その組成としてアルミナなしで、Hensenら（Catalysis Today, 2011, 168, 96-111）によって開示された方法に従って合成されたZSM-5ゼオライトを、上述した方法によって白金塩溶液と接触させた。
【００５２】
本発明によるサンプルCat 1（ZSM5-NS-120）
本発明によるサンプルCat 1を上述した本発明の方法によって調製したが、アルミナに対するシリカのモル比１２０を用い、上述した方法によって白金塩溶液と接触させた。
【００５３】
本発明によるサンプルCat 2（Silicalite-NS）
本発明による試料Cat 2を上述した本発明の方法によって調製したが、調製工程で使用するアルミナを用いず、上述した方法によって白金塩溶液と接触させた。
【００５４】
脱水素化試験
脱水素化試験は、以下の条件で行うことができる。
脱水素化は、約０．２ｇの触媒を使用する固定床反応で行なった。反応前に、触媒を、窒素中の約２〜１０体積％の水素と約１０〜５０ｍＬ／分の流速で約１〜３時間接触させた。次に、２〜５個の炭素原子を有するアルカンを約１〜３ｇ／時間の流速で供給した。 反応は、約４５０〜５５０℃の温度にて大気圧で、約５時間−１の重量空間速度（WHSV）で行った。
【００５５】
次に、反応に続いて、固定床反応器の出口に接続されたガスクロマトグラフィーにより、各々の前記の成分を分析するために検出器として火炎イオン化検出器（FID）及びHP-AL/S及びGASPROキャピラリーカラムを使用して、触媒を作用させた後の前駆体の変化及び各成分の生成を各時間ごとに測定した。
【００５６】
表１は、本発明による階層型ゼオライトナノシート及び比較サンプルの物理的特性を示している。表から、本発明によって調製されたゼオライトは、ミクロ細孔、メソ細孔、及びマクロ細孔を含み、メソ細孔及びマクロ細孔は全細孔体積の６０％より大きいことがわかった。本発明によって調製されたゼオライトにおける含有量は、従来のゼオライトよりも著しく多い。これは、階層的な多孔性を示している。さらに、結晶構造を示すために、得られた物質を、走査型電子顕微鏡（SEM）と透過型電子顕微鏡（TEM）により試験をし、結果は図１に示したとおりである。本発明によるゼオライトは、約１２０〜２００ｎｍの範囲の粒径をもつ薄いナノシートだった。また、この階層型ゼオライトナノシートは、従来のゼオライト担体よりも大幅に小さい白金粒子を有するのに対して、従来のゼオライトは同じ試験条件下で調製した場合に大きくかつ不規則な白金粒子径を有することもわかった。
【００５７】
図２は、酸性度試験においてアンモニア温度プログラム脱着技術を使用した、本発明による階層型ゼオライトナノシート及び従来のゼオライトの酸性度特性を示している。 本発明によるゼオライトは、３００〜５００℃の範囲の温度におけるピーク面積から分かるように、強酸性部位を有意に減少させていることが発見された。この結果は、コークス形成反応及び分解反応を含む副反応の低減に影響を及ぼし、それによって副生成物の形成を低下させる。
【００５８】
【表１】
2021501679.tif 000003
【００５９】
脱水素化触媒としての前記のゼオライトの性能に対する階層的ゼオライトナノシート構造の影響を研究するために、図３〜図６に示すように、従来のゼオライトを使用する比較試料とともに、本発明によるゼオライトを使用して試験をした。
【００６０】
図３及び図４は、プロパンの脱水素化触媒としてのゼオライトの性能を示している。本発明による試料Cat 1及びCat 2は、従来のゼオライトよりも、プロパンのより良好な転化、より高いプロピレン選択率、及びより優れた安定性を示すことを発見した。
【００６１】
図５及び図６は、ペンタンの脱水素化触媒としてのゼオライトの性能を示している。本発明による試料Cat 2は、従来のゼオライトよりもペンタンのより良好な転化及びより高いオレフィン選択率を示すことを発見した。
【００６２】
上記の結果から、本発明による階層型ゼオライトナノシート触媒は、本発明の目的に示されるように、２〜５個の炭素原子を有するアルカンの脱水素に対して高い転化率及び高いオレフィン選択率をもたらすと言うことができる。
【００６３】
発明の最良の形態
本発明の最良の形態は、本発明の説明に提供されているとおりである。
【図１】
2021501679.tif 000004
【図２】
2021501679.tif 000005
【図３】
2021501679.tif 000006
【図４】
2021501679.tif 000007
【図５】
2021501679.tif 000008
【図６】
2021501679.tif 000009
【手続補正書】
【提出日】令和2年6月30日(2020.6.30)
【手続補正１】
【補正対象書類名】特許請求の範囲
【補正対象項目名】全文
【補正方法】変更
【補正の内容】
【特許請求の範囲】
【請求項１】
２〜５個の炭素原子を有するアルカンの脱水素によってオレフィンを製造するための触媒であって、１２０以上のシリカ対アルミナ（ＳｉＯ２／Ａｌ２Ｏ３）モル比及びゼオライトの総質量に対して０．３〜５質量％の範囲の周期表のＸ族金属（１又は複数）を有する階層型ゼオライトナノシートを含み、
前記階層型ゼオライトナノシートが、０．４〜０．６ｎｍの範囲の細孔直径を有するミクロ細孔、２〜５０ｎｍの範囲の細孔直径を有するメソ細孔、及び５０ｎｍより大きな細孔直径を有するマクロ細孔を含み、ここで、メソ細孔及びマクロ細孔が、総細孔体積に対して６０％以上であることを特徴とする、触媒。
【請求項２】
前記階層型ゼオライトナノシートが、０．４〜０．６ｎｍの範囲の細孔直径を有するミクロ細孔、２０〜４０ｎｍの範囲の細孔直径を有するメソ細孔、及び５０ｎｍより大きな細孔直径を有するマクロ細孔を含み、ここで、メソ細孔及びマクロ細孔が、総細孔体積に対して７５％以上であることを特徴とする、請求項１に記載の触媒。
【請求項３】
周期表のＸ族金属（１又は複数）が、白金、パラジウム、及びニッケルから選択される、請求項１に記載の触媒。
【請求項４】
周期表のＸ族金属が白金である、請求項３に記載の触媒。
【請求項５】
アルミナに対するシリカのモル比が３００より大きい、請求項１に記載の触媒。
【請求項６】
ゼオライトがシリカライトである、請求項１に記載の触媒。
【請求項７】
触媒がゼオライトの総質量に対して０．５〜２質量％の周期表のＸ族金属（１又は複数）を含む、請求項１、３、及び４のいずれか一項に記載の触媒。
【請求項８】
以下の工程：
（ａ）ゼオライトを調製するための化合物及びソフトテンプレートを含む溶液を調製する工程；
（ｂ）工程（ａ）で得られた混合物に、１３０〜１８０℃の範囲の温度で水熱プロセスを施して、前記混合物を階層型ゼオライトへと形成させる工程；及び
（ｃ）工程（ｂ）で得られた階層型ゼオライトを周期表のＸ族金属（１又は複数）塩の溶液に接触させる工程
を含み、
ここで、工程（ａ）におけるソフトテンプレートは第四級ホスホニウム塩であり、工程（ｃ）における周期表のＸ族の金属（１又は複数）塩は、ゼオライトに対して０．３〜５質量％の周期表のＸ族の金属（１又は複数）を含む、
請求項１〜７のいずれか一項に記載の触媒を製造する方法。
【請求項９】
ゼオライトを調製するための化合物が、アルミニウムイソプロポキシド、アルミン酸ナトリウム、及び硫酸アルミニウムから選択されるアルミナと、オルトケイ酸テトラエチル、ケイ酸ナトリウム、又はシリカゲルから選択されるシリカ化合物との混合物である、請求項８に記載の方法。
【請求項１０】
ゼオライトを調製するための化合物が、オルトケイ酸テトラエチル、ケイ酸ナトリウム、又はシリカゲルから選択されるシリカ化合物である、請求項８に記載の方法。
【請求項１１】
第四級ホスホニウム塩が、テトラブチルホスホニウムヒドロキシド及びトリブチルヘキサデシルホスホニウムブロミドから選択されるテトラアルキルホスホニウム塩である、請求項８に記載の方法。
【請求項１２】
第四級ホスホニウム塩がテトラブチルホスホニウムヒドロキシドである、請求項１１に記載の方法。
【請求項１３】
工程（ｃ）が、ゼオライトの総質量に対して、０．５〜２質量％の割合の周期表のＸ族金属（１又は複数）を含む、請求項８に記載の方法。
【請求項１４】
周期表のＸ族金属の塩（１又は複数）が、白金塩、パラジウム塩、及びニッケル塩から選択される、請求項８に記載の方法。
【請求項１５】
周期表のＸ族金属塩（１又は複数）が、塩化白金酸、硝酸テトラアンミン白金、硝酸パラジウム、塩化パラジウム、塩化ニッケル、硝酸ニッケル、及び硫酸ニッケルから選択される、請求項１４に記載の方法。
【請求項１６】
周期表のＸ族金属塩が、硝酸テトラアンミン白金又は塩化白金酸である、請求項１５に記載の方法。
【請求項１７】
工程（ｃ）が含浸により行われる、請求項８に記載の方法。
【請求項１８】
請求項１〜７のいずれか一項に記載の触媒を用いる、アルカンの脱水素によるオレフィンの製造方法。
【請求項１９】
４５０〜５５０℃の範囲の温度で実施され、アルカンがプロパン及びペンタンから選択される、請求項１８に記載の製造方法。
【手続補正２】
【補正対象書類名】明細書
【補正対象項目名】０００２
【補正方法】変更
【補正の内容】
【０００２】
本発明は、２〜５個の炭素原子を有するアルカンの脱水素によりオレフィンを製造するための触媒及びその触媒を使用してオレフィンを製造する方法に関し、前記の触媒は、１２０以上のシリカ対アルミナ（ＳｉＯ２／Ａｌ２Ｏ３）モル比、及びゼオライトの総質量に対して０．３〜５質量％の範囲の周期表のＸ族金属（１又は複数）を有する、階層型ゼオライトナノシート（hierarchical zeolite nanosheet）を含む。
なお、以下の記載のおいて周期表のＸ族金属を単にＸ族金属とも記す。
【手続補正３】
【補正対象書類名】明細書
【補正対象項目名】００２３
【補正方法】変更
【補正の内容】
【００２３】
本発明は、２〜５個の炭素原子を有するアルカンの脱水素によってオレフィンを製造するための触媒に関し、触媒は、１２０以上のシリカ対アルミナ（ＳｉＯ２／Ａｌ２Ｏ３）モル比及びゼオライトの総質量に対して０．３〜５質量％の範囲の周期表のＸ族金属（１又は複数）を有する階層型ゼオライトナノシートを含む。
【国際調査報告】
2021501679.tif 000010
2021501679.tif 000011
2021501679.tif 000012